(57)【要約】【課題】コア部がアルカリ金属を含むガラスからなる光ファイバを簡易に製造できる光ファイバの製造方法を提供すること。【解決手段】光ファイバの製造方法は、シリカガラスからなり、光ファイバのコア部となるガラスロッドを、シリカガラスからなり、アルカリ金属を含むアルカリ金属含有ガラス管の孔に挿入するロッド挿入工程と、前記アルカリ金属含有ガラス管を、シリカガラスからなり、光ファイバのクラッド部となるクラッド形成ガラス管の孔に挿入するガラス管挿入工程と、を含み、前記ガラスロッドと、前記アルカリ金属含有ガラス管と、前記クラッド形成ガラス管とを備える光ファイバ母材を作製する母材作製工程と、前記作製した光ファイバ母材を加熱溶融して線引きし、光ファイバを作製する工程と、を含む。【選択図】図１
2020037503.tif 000002
【特許請求の範囲】
【請求項１】
シリカガラスからなり、光ファイバのコア部となるガラスロッドを、シリカガラスからなり、アルカリ金属を含むアルカリ金属含有ガラス管の孔に挿入するロッド挿入工程と、
前記アルカリ金属含有ガラス管を、シリカガラスからなり、光ファイバのクラッド部となるクラッド形成ガラス管の孔に挿入するガラス管挿入工程と、
を含み、前記ガラスロッドと、前記アルカリ金属含有ガラス管と、前記クラッド形成ガラス管とを備える光ファイバ母材を作製する母材作製工程と、
前記作製した光ファイバ母材を加熱溶融して線引きし、光ファイバを作製する工程と、
を含むことを特徴とする光ファイバの製造方法。
【請求項２】
前記クラッド形成ガラス管はフッ素（Ｆ）を含むことを特徴とする請求項１に記載の光ファイバの製造方法。
【請求項３】
前記母材作製工程は、前記ガラスロッドと、前記アルカリ金属含有ガラス管と、前記クラッド形成ガラス管とを、これらの長手方向の少なくとも一部において相互に固定する工程を含むことを特徴とする請求項１または２に記載の光ファイバの製造方法。
【請求項４】
前記母材作製工程は、前記ガラスロッドと、前記アルカリ金属含有ガラス管と、前記クラッド形成ガラス管とを加熱して、長手方向にわたって一体化する工程を含むことを特徴とする請求項１〜３のいずれか一つに記載の光ファイバの製造方法。
【請求項５】
前記ガラス管挿入工程は、前記ロッド挿入工程を行い、前記ガラスロッドと、前記アルカリ金属含有ガラス管とを加熱して、長手方向にわたって一体化する工程と行った後に行うことを特徴とする請求項１〜３のいずれか一つに記載の光ファイバの製造方法。
【請求項６】
前記ロッド挿入工程において、複数の前記ガラスロッドのそれぞれを、複数の前記アルカリ金属含有ガラス管のそれぞれの孔に挿入し、
前記ガラス管挿入工程において、複数の前記アルカリ金属含有ガラスのそれぞれを、複数の孔を有する前記クラッド形成ガラス管のそれぞれの孔に挿入する
ことを特徴とする請求項１〜５のいずれか一つに記載の光ファイバの製造方法。
【発明の詳細な説明】
【技術分野】
【０００１】
本発明は、光ファイバの製造方法に関する。
【背景技術】
【０００２】
従来、伝送損失の低減等のために、シリカガラス系の光ファイバのコア部にアルカリ金属を添加する技術が知られている。このような光ファイバを製造する方法として、ガラスの表面をアルカリ金属化合物の蒸気に曝し、ガラスの表面からアルカリ金属化合物を添加する方法が開示されている（特許文献１〜３）。
【先行技術文献】
【特許文献】
【０００３】
【特許文献１】特表２００５−５３７２１０号公報
【特許文献２】特表２００７−５１３８６２号公報
【特許文献３】特表２００７−５１６９２９号公報
【発明の概要】
【発明が解決しようとする課題】
【０００４】
しかしながら、従来の方法は、光ファイバ母材の一連の製造工程の途中において、アルカリ金属化合物の蒸気を発生させ、その蒸気をガラスの表面に流すための装置が必要であり、かつ工程が複雑であるという問題がある。
【０００５】
本発明は、上記に鑑みてなされたものであって、その目的は、コア部がアルカリ金属を含むガラスからなる光ファイバを簡易に製造できる光ファイバの製造方法を提供することにある。
【０００６】
上述した課題を解決し、目的を達成するために、本発明の一態様に係る光ファイバの製造方法は、シリカガラスからなり、光ファイバのコア部となるガラスロッドを、シリカガラスからなり、アルカリ金属を含むアルカリ金属含有ガラス管の孔に挿入するロッド挿入工程と、前記アルカリ金属含有ガラス管を、シリカガラスからなり、光ファイバのクラッド部となるクラッド形成ガラス管の孔に挿入するガラス管挿入工程と、を含み、前記ガラスロッドと、前記アルカリ金属含有ガラス管と、前記クラッド形成ガラス管とを備える光ファイバ母材を作製する母材作製工程と、前記作製した光ファイバ母材を加熱溶融して線引きし、光ファイバを作製する工程と、を含むことを特徴とする。
【０００７】
本発明の一態様に係る光ファイバの製造方法は、前記クラッド形成ガラス管はフッ素（Ｆ）を含むことを特徴とする。
【０００８】
本発明の一態様に係る光ファイバの製造方法は、前記母材作製工程は、前記ガラスロッドと、前記アルカリ金属含有ガラス管と、前記クラッド形成ガラス管とを、これらの長手方向の少なくとも一部において相互に固定する工程を含むことを特徴とする。
【０００９】
本発明の一態様に係る光ファイバの製造方法は、前記母材作製工程は、前記ガラスロッドと、前記アルカリ金属含有ガラス管と、前記クラッド形成ガラス管とを加熱して、長手方向にわたって一体化する工程を含むことを特徴とする。
【００１０】
本発明の一態様に係る光ファイバの製造方法は、前記ガラス管挿入工程は、前記ロッド挿入工程を行い、前記ガラスロッドと、前記アルカリ金属含有ガラス管とを加熱して、長手方向にわたって一体化する工程と行った後に行うことを特徴とする。
【００１１】
本発明の一態様に係る光ファイバの製造方法は、前記ロッド挿入工程において、複数の前記ガラスロッドのそれぞれを、複数の前記アルカリ金属含有ガラス管のそれぞれの孔に挿入し、前記ガラス管挿入工程において、複数の前記アルカリ金属含有ガラスのそれぞれを、複数の孔を有する前記クラッド形成ガラス管のそれぞれの孔に挿入することを特徴とする。
【発明の効果】
【００１２】
本発明によれは、コア部がアルカリ金属を含むガラスからなる光ファイバを簡易に製造できるという効果を奏する。
【図面の簡単な説明】
【００１３】
【図１】図１は、実施形態１に係る製造方法により製造する光ファイバの模式的な断面図である。
【図２】図２は、実施形態１に係る製造方法を説明するフロー図である。
【図３】図３は、第１挿入工程を説明する図である。
【図４】図４は、第２挿入工程を説明する図である。
【図５】図５は、線引工程を説明する図である。
【図６】図６は、アルカリ金属の濃度分布の変化を示す模式図である。
【図７】図７は、実施形態２に係る製造方法を説明する図である。
【図８】図８は、実施形態３に係る製造方法を説明する図である。
【発明を実施するための形態】
【００１４】
以下に、図面を参照しながら、本発明の実施形態を詳細に説明する。なお、以下に説明する実施形態により本発明が限定されるものではない。また、各図面において、同一または対応する構成要素には適宜同一の符号を付している。
【００１５】
（実施形態１）
図１は、実施形態１に係る製造方法により製造する光ファイバの模式的な断面図である。この光ファイバ１は、コア部１ａと、中間層１ｂと、クラッド部１ｃと、を備える。
【００１６】
コア部１ａは、カリウム（Ｋ）やナトリウム（Ｎａ）などのアルカリ金属を含むシリカガラスからなる。コア部１ａは、ゲルマニウム（Ｇｅ）、フッ素（Ｆ）、塩素（Ｃｌ）、アルミニウム（Ａｌ）等の、シリカガラス系光ファイバのコア部に一般的に添加され得るドーパントを含んでいてもよい。中間層１ｂは、コア部１ａの外周に形成されており、アルカリ金属を含むシリカガラスからなる。中間層１ｂの屈折率はコア部１ａの最大屈折率よりも低い。クラッド部１ｃは、中間層１ｂの外周に形成されており、主に高純度のシリカガラスからなる。なお、クラッド部１ｃには屈折率を低下させるためにＦが添加されていてもよい。クラッド部１ｃの屈折率はコア部１ａの最大屈折率よりも低い。
【００１７】
つぎに、光ファイバ１を製造するための実施形態１に係る製造方法を、図２のフロー図を参照して説明する。この製造方法は、ステップＳ１０１の第１挿入工程と、ステップＳ１０２の第１一体化工程と、ステップＳ１０３の第２挿入工程と、ステップＳ１０４の第２一体化工程と、ステップＳ１０５の線引工程と、を含む。
【００１８】
第１挿入工程は、図３に示すように、ガラスロッド２を、アルカリ金属含有ガラス管３の孔に挿入する工程であり、ロッド挿入工程に相当する。挿入は、矢印で示すように、ガラスロッド２とアルカリ金属含有ガラス管３とを相互に移動させて行ってもよいし、一方を固定し、他方を移動させて行ってもよい。
【００１９】
ガラスロッド２は、たとえばＶＡＤ法（Vapor  Axial  Deposition）やＭＣＶＤ（Modified  Chemical  Vapor  Deposition）法によって作製されたものである。ガラスロッド２は、光ファイバ１のコア部１ａとなる部分であり、高純度のシリカガラスからなるが、上述したように、コア部に一般的に添加され得るドーパントを含んでいてもよい。たとえば、ガラスロッド２は外径が６．５ｍｍであり、Ｃｌが５０００ｐｐｍ、Ｆが１０００ｐｐｍだけ添加されている。
【００２０】
アルカリ金属含有ガラス管３は、高純度のシリカガラスに所望のアルカリ金属を添加したガラス管である。アルカリ金属含有ガラス管３は、たとえば、市販の高純度シリカガラス管を、アルカリ金属化合物の蒸気に曝して、アルカリ金属を添加したものである。このとき、高純度シリカガラス管の内周面側と外周面側とをアルカリ金属化合物の蒸気に曝すことができるので、ガラス管の厚さ方向により均一、かつ高濃度でアルカリ金属を添加することができる。ただし、アルカリ金属含有ガラス管３の作製方法については特に限定はされない。アルカリ金属含有ガラス管３は、本製造方法の一連の工程とは別に、別途予め準備しておくことができるものである。たとえば、アルカリ金属含有ガラス管３は内径が７ｍｍ、外径が９．５ｍｍであり、Ｋが１０ｐｐｍ添加されている。アルカリ金属含有ガラス管３の内径はガラスロッド２の外径よりもわずかに大きいため、ガラスロッド２の外周面とアルカリ金属含有ガラス管３の内周面との間にはわずかに空隙（クリアランス）が形成される。
【００２１】
第１挿入工程につづいて、第１一体化工程を行い、ガラスロッド２とアルカリ金属含有ガラス管３とを加熱し、長手方向にわたって一体化する。一体化の方法としては、たとえば、アルカリ金属含有ガラス管３の外周を長手方向にわたって適切な酸水素火炎で炙る方法がある。ガラスロッド２とアルカリ金属含有ガラス管３との一端部にチューブを繋げ、炙るとともにガラスロッド２とアルカリ金属含有ガラス管３との間の空隙を真空になるように吸引することによって、火炎の熱によってアルカリ金属含有ガラス管３が軟化し、収縮して空隙が塞がれる。なお、このとき、真空に吸引している側とは別の一端から、空隙内にガラス洗浄作用のあるガスを流してもよい。この工程において、アルカリ金属含有ガラス管３に含まれるアルカリ金属の一部がガラスロッド２に熱拡散する。
【００２２】
第１一体化工程につづいて、第２挿入工程を行う。第２挿入工程は、図４に示すように、ガラスロッド２とアルカリ金属含有ガラス管３との一体物４を、クラッド形成ガラス管５の孔に挿入する工程であり、ガラス管挿入工程に相当する。
【００２３】
クラッド形成ガラス管５は、高純度のシリカガラスにＦを添加したガラス管である。クラッド形成ガラス管５は、市販のＦ添加シリカガラス管を用いてもよいし、Ｆ添加ガラスロッドを作製し、これに孔を形成して管状としたものでもよい。たとえば、クラッド形成ガラス管５は、内径が１０ｍｍ、外径が１２０ｍｍであり、純シリカガラスに対する比屈折率差Δが−０．３５％になるようにＦが添加されたものである。すなわち、アルカリ金属含有ガラス管３の外周面とクラッド形成ガラス管５の内周面との間にもわずかに空隙が形成される。なお、クラッド形成ガラス管５は、ガラスロッド２やアルカリ金属含有ガラス管３に対して体積が大きいので、複数のガラス管を準備し、これらを一体化して構成してもよい。たとえば、クラッド形成ガラス管５は、一方が他方に挿入可能な内外径を有する複数のＦ添加シリカガラス管を準備し、これらを一体化して構成してもよい。内径が１０ｍｍ、外径が１２０ｍｍのクラッド形成ガラス管５は、たとえば内径が１０ｍｍ、外径が３９．５ｍｍのＦ添加シリカガラス管と、内径が４０ｍｍ、外径が１２０．５ｍｍのＦ添加シリカガラス管とを準備し、これらを事前に一体化することで構成することができる。また、これらのＦ添加シリカガラス管の一体化は、事前に行わずに、以下に説明する第２一体化工程の際に行ってもよい。
【００２４】
第２挿入工程につづいて、第２一体化工程を行い、一体物４とクラッド形成ガラス管５とを加熱し、長手方向にわたって一体化する。第２一体化工程は第１一体化工程と同様な方法で行うことができる。これにより、ガラスロッド２と、アルカリ金属含有ガラス管３と、クラッド形成ガラス管５が相互に固定され、ガラスロッド２と、アルカリ金属含有ガラス管３と、クラッド形成ガラス管５とを備える光ファイバ母材が作製される。すなわち、母材作製工程は、第１挿入工程と、第１一体化工程と、第２挿入工程と、第２一体化工程を含んでいる。
【００２５】
第２一体化工程においても、アルカリ金属含有ガラス管３に含まれるアルカリ金属の一部がガラスロッド２およびクラッド形成ガラス管５に熱拡散する。なお、第２一体化工程において、一体物４とクラッド形成ガラス管５とを長手方向にわたって一体化するのではなく、長手方向の一部で一体化し、相互に固定してもよい。長手方向の一部で一体化する場合には、後述する線引工程において下側になる部分を一体化するのが好ましい。
【００２６】
第２一体化工程につづいて、線引工程を行う。線引工程では、図５に示すように、公知の線引炉１０に、ガラスロッド２と、アルカリ金属含有ガラス管３と、クラッド形成ガラス管５とを備える光ファイバ母材６をセットし、線引炉１０の下端をヒータ１１で加熱溶融して線引きを行い、光ファイバ１を作製する。これにより、ガラスロッド２がコア部１ａとなり、アルカリ金属含有ガラス管３が中間層１ｂとなり、クラッド形成ガラス管５がクラッド部１ｃとなって、図１に示す構造の光ファイバ１を製造することができる。
【００２７】
線引工程においても、アルカリ金属含有ガラス管３に含まれるアルカリ金属の一部がガラスロッド２およびクラッド形成ガラス管５に熱拡散する。これにより、ガラスロッド２すなわちコア部１ａにはより均一にアルカリ金属が添加された状態となるため、たとえばガラスロッド２の仮想温度が低下し、ガラス中の光散乱が減少し、光ファイバ１を低伝送損失とすることができる。
【００２８】
本実施形態１に係る製造方法によれば、本製造方法の一連の工程とは別に、別途予め準備しておくことができるアルカリ金属含有ガラス管３を用いているので、コア部１ａがアルカリ金属を含む光ファイバ１を簡易に製造できる。
【００２９】
また、本実施形態１に係る製造方法によれば、まずガラスロッド２とアルカリ金属含有ガラス管３とを長手方向にわたって一体化する第１一体化工程を行った後に、第２挿入工程および第２一体化工程を行っている。これにより、アルカリ金属含有ガラス管３に含まれるアルカリ金属の一部がガラスロッド２に熱拡散する総時間が長くなるので、より効率的にガラスロッド２にアルカリ金属を添加することができる。
【００３０】
図６は、アルカリ金属の濃度分布の変化を示す模式図である。図中、凸状の曲線がアルカリ金属の濃度を示している。図６の左図に示すように、第１挿入工程では、アルカリ金属含有ガラス管３のみにアルカリ金属が分布している。その後第１一体化工程を行うと、図６の中央図に示すように、アルカリ金属は熱拡散し、ガラスロッド２にまで分布する。さらに、その後第２一体化工程を行うと、図６の右図に示すように、アルカリ金属はさらに熱拡散し、ガラスロッド２においてより均一に分布し、さらにクラッド形成ガラス管５にも分布する。その後、線引工程を行うと、コア部１ａにはアルカリ金属はより一層均一に分布する。
【００３１】
アルカリ金属含有ガラス管３からガラスロッド２に効率的にアルカリ金属を熱拡散させるためには、たとえばアルカリ金属含有ガラス管３の厚さ方向におけるアルカリ金属の濃度分布を調整し、ガラスロッド２に対向する内周側でより高い濃度となるようにしてもよい。アルカリ金属含有ガラス管３を作製する際に、高純度シリカガラス管の内周面側と外周面側とでそれぞれ条件を調整してアルカリ金属化合物の蒸気に曝すことで、アルカリ金属の濃度分布を調整し、内周面側と外周面側とで濃度に差異をつけることができる。
【００３２】
また、嵩密度が低い半焼結状態のガラスロッド２を用いれば、アルカリ金属がガラスロッド２により熱拡散しやすいので好ましい。この場合、半焼結状態のガラスロッド２内に気泡が残らないように、たとえば第１一体化工程において吸引を行う際に、ガラスロッド２内の空隙も消失するように加熱および吸引を行うことが好ましい。
【００３３】
その他、ガラスロッド２に効率的にアルカリ金属を熱拡散させるために、クラッド形成ガラス管５側への熱拡散を抑制したり、ガラスロッド２側への熱拡散を促進させたりするように、上述した熱拡散が起こる各工程における条件を設定してもよい。
【００３４】
また、本実施形態１に係る製造方法によれば、たとえば、従来の工程で用いられたコラップスの工程を用いる必要が無い。これにより、工程の煩雑さを避けることができるだけでなく、コラップス時に問題となる非円の問題や高熱によるドーパントリークアウトの問題なども抑制することが可能となる。
【００３５】
（実施形態２）
つぎに、実施形態２について説明する。実施形態２に係る製造方法は、マルチコアファイバの製造方法に係るものである。本製造方法では、実施形態１に係る製造方法と同様に、まず、ガラスロッド２をアルカリ金属含有ガラス管３の孔に挿入する第１挿入工程と、これらを一体化する第１一体化工程を行う。ただし、本製造方法では、複数である７本のガラスロッド２を準備し、それぞれを、別途準備した７本のアルカリ金属含有ガラス管３のそれぞれの孔に挿入し、それぞれに第１一体化工程を行う。その結果、７本の一体物４が作製される。
【００３６】
つづいて、７本の一体物４を図７に示すようにクラッド形成ガラス管５Ａと組み合わせる。このクラッド形成ガラス管５Ａは、一体物４のそれぞれを、ある程度の空隙が形成されるように挿入可能な内径であり、長手方向に延伸する複数の孔５Ａａを有している多孔管である。このような多孔管は、円柱状のガラスロッドに孔５Ａａを穿設することで容易に作製できる。孔５Ａａは、製造すべきマルチコアファイバにおけるコア部の配列形状のなるように配列されている。なお、クラッド形成ガラス管５Ａはクラッド形成ガラス管５と同様に、たとえば高純度のシリカガラスに、比屈折率差Δが−０．３５％になるようにＦを添加したガラス管である。
【００３７】
一体物４のそれぞれをクラッド形成ガラス管５Ａのそれぞれの孔５Ａａに挿入した後は、これらを長手方向にわたってまたは部分的に一体化して光ファイバ母材を作製する。つづいて作製した光ファイバ母材を線引きすることによって、コア部がアルカリ金属を含むマルチコアファイバを簡易に製造することができる。
【００３８】
（実施形態３）
つぎに、実施形態３について説明する。実施形態２に係る製造方法は、マルチコアファイバの製造方法に係るものである。本製造方法では、７本のガラスロッド２を図８に示すようにアルカリ金属含有ガラス管３Ａと組み合わせる。このアルカリ金属含有ガラス管３Ａは、ガラスロッド２のそれぞれを、ある程度の空隙が形成されるように挿入可能な内径であり、長手方向に延伸する複数の孔３Ａａを有している多孔管である。このような多孔管は、円柱状のガラスロッドに孔３Ａａを穿設することで容易に作製できる。孔３Ａａは、製造すべきマルチコアファイバにおけるコア部の配列形状になるように配列されている。なお、アルカリ金属含有ガラス管３Ａはアルカリ金属含有ガラス管３と同様に、たとえば高純度のシリカガラスに所望のアルカリ金属を添加したガラス管である。
【００３９】
ガラスロッド２のそれぞれをアルカリ金属含有ガラス管３Ａのそれぞれの孔３Ａａに挿入する第１挿入工程を行った後は、これらを長手方向にわたって一体化する第１一体化工程を行って一体物を作製する。つづいて作製した一体物をクラッド形成ガラス管５と同様のクラッド形成ガラス管に挿入する第２挿入工程を行い、さらには第２一体化工程を行って光ファイバ母材を作製する。さらに、作製した光ファイバ母材を線引きすることによって、コア部がアルカリ金属を含むマルチコアファイバを簡易に製造することができる。
【００４０】
なお、実施形態２、３で用いるガラスロッド２やアルカリ金属含有ガラス管３や一体物４は、いわゆるシングルコアファイバである光ファイバ１を製造する際にも使用できるものである。したがって、シングルコアファイバ製造用の部材とマルチコアファイバ製造用の部材とを共通化することができるので、部材管理の簡易化や製造コストの低減を実現できる。
【００４１】
また、上記実施形態１では、第１一体化工程を行っているが、第１一体化工程を行わず、第２一体化工程においてガラスロッド２とアルカリ金属含有ガラス管３とクラッド形成ガラス管５とを相互に固定し、その後線引工程を行ってもよい。これらを相互に固定することによって、線引工程においてガラスロッド２やアルカリ金属含有ガラス管３が位置ずれや脱離することを防止できる。他の実施形態においても同様である。
【００４２】
また、実施形態１において、アルカリ金属含有ガラス管３をクラッド形成ガラス管５の孔に挿入し、その後ガラスロッド２をアルカリ金属含有ガラス管３の孔に挿入してもよい。すなわち、第１挿入工程と第２挿入工程とはどちらを先に行ってもよい。他の実施形態についても同様である。
【００４３】
また、上記実施形態において、アルカリ金属含有ガラス管の屈折率は、ガラスロッドの最大屈折率よりも小さく設定されるが、クラッド形成ガラス管と同じ屈折率であってもよいし、異なる屈折率でもよい。アルカリ金属含有ガラス管の屈折率をクラッド形成ガラス管よりも高い屈折率とすれば、アルカリ金属含有ガラス管から形成される中間層を、たとえば光ファイバの屈折率プロファイルにおけるペデスタル部とすることができる。また、アルカリ金属含有ガラス管の屈折率をクラッド形成ガラス管よりも低い屈折率とすれば、アルカリ金属含有ガラス管から形成される中間層を、光ファイバの屈折率プロファイルにおけるトレンチ部とすることができる。
【００４４】
また、上記実施形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【００４５】
１  光ファイバ
１ａ  コア部
１ｂ  中間層
１ｃ  クラッド部
２  ガラスロッド
３、３Ａ  アルカリ金属含有ガラス管
３Ａａ、５Ａａ  孔
４  一体物
５、５Ａ  クラッド形成ガラス管
６  光ファイバ母材
１０  線引炉
１１  ヒータ
【図１】
2020037503.tif 000003
【図２】
2020037503.tif 000004
【図３】
2020037503.tif 000005
【図４】
2020037503.tif 000006
【図５】
2020037503.tif 000007
【図６】
2020037503.tif 000008
【図７】
2020037503.tif 000009
【図８】
2020037503.tif 000010